(57)【要約】【課題】パネルの表面に効果的な陰影感を与えるエンボス形状の柄パターンを確実に形成でき、高い意匠性がもたらされるパネルの塗装方法を提供すること。【解決手段】フローコーター１からカーテン状に流下する未硬化の塗料２に対して、パネル基材３ａを相対移動させて、パネル基材３ａの表面を塗装するにあたって、塗料２の粘度を１００〜２００（ＰＳ）に選定し、この塗料２がパネル基材３ａの表面に塗装されてから完全硬化する前に、エアーを吹き付けて塗料２を分散させることにより、エンボス形状４の柄パターンを形成するパネルの塗装方法である。【選択図】図１
2008006340.tif 000002
【特許請求の範囲】
【請求項１】
フローコーターからカーテン状に流下する未硬化の塗料に対して、パネル基材を相対移動させて、パネル基材の表面を塗装するパネルの塗装方法において、塗料の粘度を１００〜２００（ＰＳ）に選定し、この塗料がパネル基材の表面に塗装されてから完全硬化する前に、エアーを吹き付けて塗料を分散させることにより、エンボス形状の柄パターンを形成することを特徴とするパネルの塗装方法。
【請求項２】
上記塗料がパネル基材の表面に塗装されてから完全硬化する前に、エアーを断続的に吹き付けて塗料を分散させることにより、スパッタ模様で且つエンボス形状の柄パターンを形成することを特徴とする請求項1記載のパネルの塗装方法。
【請求項３】
上記塗料がパネル基材の表面に塗装されてから完全硬化する前に、エアーを連続的に吹き付けて塗料を分散させることにより、ストライプ模様で且つエンボス形状の柄パターンを形成することを特徴とする請求項1記載のパネルの塗装方法。
【請求項４】
上記塗料は、アクリルウレタン塗料であることを特徴とする請求項１乃至３のいずれか一項に記載のパネルの塗装方法。
【請求項５】
上記エンボス形状が形成された塗膜の最表層に、ＵＶ硬化型アクリル塗料を塗装することを特徴とする請求項１〜４のいずれか一項に記載のパネルの塗装方法。
【発明の詳細な説明】
【技術分野】
【０００１】
本発明は、浴室壁などの水回り商品に好適に使用されるパネルの塗装方法に関するものである。
【背景技術】
【０００２】
従来、スレート板への化粧において、柄付けする手法として、スレート基材にエンボスを付加させ、カラークリア塗料で塗装したり、レシプロによるスパッタリング塗装にてスパッタ模様を創出していた。このような柄付け手法では、色ムラや色違いがでないように均一に塗装する必要があるため、比較的レベリング性の良い塗料を選定しなければならなかった。しかも、塗着効率が悪く、環境的にも良くないという問題もあった。
【０００３】
そこで上記問題を解決すべく、従来より、フローコーターからカーテン状に流下する塗料に対しパネル基材を相対移動させて均一な塗装を行うと共に、塗装面の移動方向の後方からエアーを断続的に吹き付けて、ランダムにエンボスパターンを形成するようにした塗装方法が知られている（例えば、特許文献１参照）。
【０００４】
しかしながら従来ではエアー吹き付けによって塗料に凹凸のエンボスパターンを形成するにあたって、使用する塗料によっては、エンボス形成後にレベリング（凹凸形状が崩れて、レベルの高さが平均化すること）が起こりやすくなってエンボス形状が保持されにくくなったり、或いは逆に、エンボス形成時に塗料の飛散性が悪くなってエンボスの形成が困難となったりすることがある。このため従来では、パネル表面にエンボス形状を施しても、全体として見た目に陰影感が乏しくなり、意匠性を高めることができないという課題を有していた。
【０００５】
そこで、未硬化の塗料にエアーを吹き付けてエンボスを形成した後に、如何にして、未硬化の塗料のレベリングが起こりにくくし且つエンボス形状を保持しやすくするかが、きわめて重要な課題となる。
【特許文献１】特開昭４９−１１３８３４号公報
【発明の開示】
【発明が解決しようとする課題】
【０００６】
本発明は上記の従来の問題点に鑑みて発明したものであって、パネルの表面に効果的な陰影感を与えるエンボス形状の柄パターンを確実に形成でき、高い意匠性がもたらされるパネルの塗装方法を提供することを課題とするものである。
【課題を解決するための手段】
【０００７】
前記課題を解決するために本発明は、フローコーター１からカーテン状に流下する未硬化の塗料２に対して、パネル基材３ａを相対移動させて、パネル基材３ａの表面を塗装するパネルの塗装方法において、塗料２の粘度を１００〜２００（ＰＳ）に選定し、この塗料２がパネル基材３ａの表面に塗装されてから完全硬化する前に、エアーを吹き付けて塗料２を分散させることにより、エンボス形状４の柄パターンを形成することを特徴としている。
【０００８】
このように、塗料２の粘度を１００〜２００（ＰＳ）に選定することで、エンボス形状４の形成後に、塗料２のレベリングが起こりにくくし且つエンボス形状４を保持しやすくすることが可能となり、見るものに効果的な陰影感、強い立体感を与えるエンボス形状４の柄パターンを創出できるようになる。
【０００９】
また、上記塗料２がパネル基材３ａの表面に塗装されてから完全硬化する前に、エアーを断続的に吹き付けて塗料２を分散させることにより、スパッタ模様で且つエンボス形状４の柄パターンを形成するのが好ましく、この場合、変化に富む自然でランダムなスパッタ模様（斑点模様）を有するエンボス形状４の柄パターンの形状を保持できるようになる。
【００１０】
また、上記塗料２がパネル基材３ａの表面に塗装されてから完全硬化する前に、エアーを連続的に吹き付けて塗料２を分散させることにより、ストライプ模様で且つエンボス形状４の柄パターンを形成するのが好ましく、この場合、規則正しいストライプ模様を有するエンボス形状４の柄パターンの形状を保持できるようになる。
【００１１】
また、上記塗料２は、アクリルウレタン塗料であるのが好ましく、さらにエンボス形状４が形成された塗膜の最表層に、ＵＶ硬化型アクリル塗料を塗装するのが好ましく、この場合、パネル３の塗装面の耐薬品性、耐候性、防食性、光沢性を高めることができる。
【発明の効果】
【００１２】
本発明は、塗料の粘度を（１００〜２００（ＰＳ））に選定したことにより、エンボス形成後に塗料のレベリングが起こりにくく且つエンボス形状を保持しやすくなるので、見るものに効果的な陰影感を与える意匠性に優れた柄パターンを確実に形成できるものである。
【発明を実施するための最良の形態】
【００１３】
以下、本発明を添付図面に示す実施形態に基いて説明する。
【００１４】
図１は、本発明のパネル３の塗装方法の一実施形態を示し、図２はストライプ模様で且つエンボス形状の柄パターンの一例の断面図を示している。
【００１５】
本例では、フローコーター１からカーテン状に流下する未硬化の塗料２に対して、パネル基材３ａを相対移動させることで、パネル基材３ａのベース層３ｂ上に均等な塗装を施す塗装工程と、塗料２がベース層３ｂ上に塗装されてから完全硬化する前に、エアーを連続的に吹き付けて未硬化の塗料２を分散させることにより、ストライプ模様で且つエンボス形状４の柄パターンを形成する柄付け工程とを備えている。
【００１６】
上記フローコーター１は、搬送コンベア５の上方に配置される容器内に未硬化の塗料２が貯蔵され、容器１ａの下面から塗料２がカーテン状に流下してカーテンフローを形成する。カーテンフローの流下する位置に沿って、パネル基材３ａが搬送コンベア５によって搬送されることで、パネル基材３ａのベース層３ｂ上に均質でムラのない塗装が施されるものである。
【００１７】
フローコーター１から供給されル塗料としては、耐候性、防食性、光沢性などに優れた塗料２、例えばアクリルウレタン塗料が選ばれる。
【００１８】
上記塗装の直後に、エアーの吹き付けによって塗料２を分散させてエンボス形状４が形成される。エアーの吹き付け方法として、例えばエアーガン６６が用いられる。本例ではエアーの風圧を２〜３ｋｇ／ｃｍ２、好ましくは２．５ｋｇ／ｃｍ２に設定している。
【００１９】
上記エアーの吹き付けによって形成されるエンボス形状４の横断面は、図２に示すように、奥側から開口側に徐々に広がるような王冠状の凹部４ａが形成されていると共に、凹部４ａの開口縁部には、エンボス形状４周囲の塗膜の表面よりも突出し且つ先端が尖った凸部４ｂが盛り上げ形成されている。
【００２０】
ここで本発明においては、塗料２の粘度を１００〜２００（ＰＳ）の範囲に選定している。ちなみに、１００（ＰＳ）未満の低粘度では、エンボス形成後においてレベリングが起こりやすくなってエンボス形状４が保持されにくくなり、逆に、２００（ＰＳ）を越える高粘度では飛散性が悪くなり、エンボスの形成が困難となることが、本発明者らの研究により明らかとなった。そして、塗料２の粘度を上記範囲（１００〜２００（ＰＳ））に選定することで、レベリングが起こりにくく且つエンボス形状４を保持しやすくなることが鋭意研究の末、見出された。
【００２１】
従って、上記粘度の塗料２をフローコーター１から流下させて、パネル基材３ａのベース層３ｂ上にむらなく塗装できると共に、その後に、塗装面にエアーを吹き付けて未硬化の塗料２を飛散させることによって、従来のようなレシプロによるスパッタリング塗装を行なわずに、エンボス形状４のスパッタ模様を容易に形成することができる。さらに、塗料２の粘度を１００〜２００（ＰＳ）にすることで、レベリング（凹凸形状が崩れて、レベルの高さが平均化すること）が起こりにくくなり且つエンボス形状４の保持性能が良好となる。つまり、完全硬化した後においても、見た目にエンボス形状４が明瞭となり、効果的な陰影感及び強い立体感を与える柄パターンを確実に形成し且つこの形状を保持することができる。しかも、エンボス形状４は規則正しいストライプ模様となっているので、ベース層３ｂの地色と塗料２の着色とが交互に現れ、高い意匠性がもたらされる。さらにエアーの吹き付け具合、例えば吹き付け幅や、風圧を変えることで、さまざまなストライプ模様やスプライン模様を容易に創出できるものである。
【００２２】
また本例では、パネル３の塗膜を後の乾燥工程で乾燥焼き付けした後に、その最表層に、耐薬品性に強いＵＶ硬化型アクリルクリア塗料或いはＵＶ硬化型アクリルカラークリア塗料がオーバーコートされる。つまりベース層３ｂ上にアクリルウレタン塗料（塗料２）とＵＶ硬化型アクリル塗料とを重ね塗りすることによって薬品に犯されず、表面損傷を生じにくくでき、さらにベース層３ｂ及び塗料２の着色を利用したグラデーションを有する塗装膜を創出できる利点がある。なお、オーバーコートはＵＶ硬化型アクリル塗料に限定されるものではなく、隠遮性の低いクリアタイプのアクリルウレタン塗料を広く用いることができる。
【００２３】
図３は、本発明の他の実施形態であり、パネル基材３ａのベース層３ｂ上にスパッタ模様（斑点模様）で且つエンボス形状４の柄パターンを塗装する場合の一例を示している。図３ではフローコーター１の図示を省略している。なお塗料２の粘度を１００〜２００（ＰＳ）の範囲に選定する点、エアーの風圧、エンボス形状４の横断面、耐薬品性に強いＵＶ硬化型アクリルクリア塗料によるオーバーコートについては前記実施形態と同様である。異なる点を述べると、エアーの吹き付けは断続的に行なわれ、その吹き付け時間は、例えば１秒間とされる。なお吹き付け時間及びその間隔は適宜設定変更自在である。しかして、粘度が１００〜２００（ＰＳ）の塗料２をベース層３ｂ上に塗装してから完全硬化する前に、エアーを断続的に吹き付けて塗料２を分散させることにより、変化に富む自然でランダムなスパッタ模様で且つエンボス形状４の柄パターンを確実に形成することができる、高い意匠性がもたらされる。さらに、エアーの吹き付けの態様を変えるだけで、ランダムなスパッタ模様を容易に創出できる利点もある。
【００２４】
なお、前記各実施形態では、塗料２の粘度をレベリングが起こりにくい１００〜２００（ＰＳ）としたが、多少のレベリングが生じてもエンボス感を出すことは可能であるので、塗料２の粘度を上記数値よりも低レベルとしてもよいものであり、この場合においても、最終的に塗膜の表面に例えばＵＶ硬化型アクリル塗料のようなカラークリア塗料をオーバーコートすることで、エンボス感を出しながら、ベース層３ｂ及び塗料２の着色を利用したグラデーションを有する塗装膜を創出できるようになる。
【００２５】
本塗装方法で得られるパネル３は、意匠性、特に立体感、陰影感、深み感に優れているので、各種の建材、例えば、バスユニットの内壁、キッチンの内装材などに最適に使用できるものである。
【図面の簡単な説明】
【００２６】
【図１】本発明のパネルの塗装方法の一実施形態を示す斜視図である。
【図２】同上のエンボス形状の断面形状を説明する断面図である。
【図３】（ａ）は本発明の他の実施形態を示す斜視図、（ｂ）は（ａ）のエンボス形状の断面形状を説明する断面図である。
【符号の説明】
【００２７】
１  フローコーター
２  塗料
３  パネル
３ａ  パネル基材
４  エンボス形状
【図１】
2008006340.tif 000003
【図２】
2008006340.tif 000004
【図３】
2008006340.tif 000005